(57)【要約】【課題】高い耐摩耗性と良好な電子写真特性を有し、長期間にわたって安定した画像形成を行うことができる高耐久な電子写真感光体、電子写真方法、電子写真装置及び電子写真装置用プロセスカートリッジを提供すること。【解決手段】導電性支持体２０１と、該導電性支持体２０１上に設けられた感光層２０２と、該感光層２０２上に設けられた保護層２０６と、を備え、前記保護層２０６が、異なる一次粒子径を持つ２以上の金属酸化物、バインダー樹脂及び電荷輸送物質を含み、前記金属酸化物の含有量が５０重量％以上であり、かつ、前記金属酸化物の一次粒子径の関係が、下記式（Ｉ）〜（III）のいずれも満たすことを特徴とする。ｄ（１）＜ｄ（２）              …式（Ｉ）ｄ（１）／ｄ（２）≦０．２５    …式（II）０．１μｍ≦ｄ（２）            …式（III）  ただし、ｄ（１）およびｄ（２）は、それぞれ含有する金属酸化物の一次粒子径である。【選択図】図１
2014085564.tif 000002
【特許請求の範囲】
【請求項１】
導電性支持体と、該導電性支持体上に設けられた感光層と、該感光層上に設けられた保護層と、を備える電子写真用感光体であって、
前記保護層が、異なる一次粒子径を持つ２以上の金属酸化物、バインダー樹脂及び電荷輸送物質を含み、
前記保護層中の前記金属酸化物の含有量が５０重量％以上であり、かつ、前記金属酸化物の一次粒子径の関係が、下記式（Ｉ）〜（III）のいずれも満たすことを特徴とする電子写真感光体。
ｄ（１）＜ｄ（２）                    ・・・式（Ｉ）
ｄ（１）／ｄ（２）≦０．２５          ・・・式（II）
０．１μｍ≦ｄ（２）                  ・・・式（III）
ただし、ｄ（１）およびｄ（２）は、それぞれ含有する金属酸化物の一次粒子径である。
【請求項２】
前記保護層が、酸性基含有化合物を含有していることを特徴とする請求項１に記載の電子写真感光体。
【請求項３】
前記バインダー樹脂が、アクリル樹脂とシランカップリング剤との硬化膜を含むことを特徴とする請求項１または２に記載の電子写真感光体。
【請求項４】
前記バインダー樹脂が、アクリル樹脂とアルコキシオリゴマーとの硬化膜を含むことを特徴とする請求項１または２に記載の電子写真感光体。
【請求項５】
前記金属酸化物は、下記式（IV）を満たすことを特徴とする請求項１乃至４のいずれかに記載の電子写真感光体。
１／５≦Ａ／Ｂ≦５／１                ・・・式（IV）
ただし、Ａは一次粒子径がｄ（１）である金属酸化物の含有量、Ｂは一次粒子径がｄ（２）である金属酸化物粒子の含有量である。
【請求項６】
前記金属酸化物のうち、一次粒子径がｄ（１）である金属酸化物が導電性金属酸化物であることを特徴とする請求項１乃至５のいずれかに記載の電子写真感光体。
【請求項７】
請求項１乃至６のいずれかに記載の電子写真感光体に対して、帯電、画像露光、現像、転写を繰り返し行うことを特徴とする電子写真方法。
【請求項８】
帯電手段、画像露光手段、現像手段、転写手段及び請求項１乃至６のいずれかに記載の電子写真感光体を具備することを特徴とする電子写真装置。
【請求項９】
請求項１乃至６のいずれかに記載の電子写真感光体を具備することを特徴とする電子写真装置用プロセスカートリッジ。
【請求項１０】
請求項９に記載のプロセスカートリッジを具備することを特徴とする電子写真装置。
【発明の詳細な説明】
【技術分野】
【０００１】
本発明は、電子写真感光体、電子写真方法、電子写真装置及び電子写真装置用プロセスカートリッジに関する。
【背景技術】
【０００２】
電子写真方式を利用した複写機、プリンタ、ファクシミリ等の画像形成装置においては、一様に帯電された感光体上に、画像データにより変調された書込光を照射して、感光体上に静電潜像を形成する。次いで、静電潜像が形成された感光体に現像手段によりトナーを供給してトナー画像を感光体上に形成する。
【０００３】
このような電子写真方式を利用した画像形成装置においては、感光体として有機光導電性物質を含む有機感光体が最も広く用いられている。
前記有機感光体は、可視光から赤外光まで各種露光光源に対応した材料が開発し易いこと、環境汚染のない材料を選択できること、製造コストが安いこと、等が他の感光体に対して有利な点である。
【０００４】
ところで、前述のトナー画像形成の各プロセスにおいて、感光体と感光体以外の作像部である現像手段や転写手段等と接触する部位における摩擦が発生することが知られている。
しかしながら、今までの有機感光体は、機械的強度が弱く、長期間使用することで感光層が摩耗し、該感光層が一定量削り取られると、感光体の電気特性が変化して、適正な作像が行えなくなるという問題があった。
【０００５】
そこで、耐摩耗性を向上させるために、感光層の上に表面保護層を設けることが提案されている。
感光体に設ける表面保護層としては、例えば下記（１）〜（４）の技術などが提案されている。
（１）コロイダルシリカ含有硬化性シリコーン樹脂を用いたもの
（２）有機ケイ素変性正孔輸送性化合物を硬化性有機ケイ素系高分子中に結合させた樹脂を用いたもの
（３）電荷輸送性付与基を有する硬化性シロキサン樹脂を三次元網目構造状に硬化させたもの
（４）複数のポリオールとポリイソシアネートを架橋重合させたウレタン樹脂を用いたもの
【０００６】
しかしながら、高い耐摩耗性と良好な電子写真特性を有し、長期間にわたって安定した画像形成を行うことができる高耐久な静電潜像担持体及びその関連技術は、未だ得られておらず、その速やかな提供が望まれているのが現状である。
【０００７】
ここで、特許文献１（特許第３６３７０３０号公報）には、保護層に体積平均粒径の異なる２種類以上のフィラーを含有し、該保護層中のフィラー粒径分布が感光層側から表面側に向かい連続的に大きくなる粒度分布の傾斜を有する感光体が開示されている。この特許文献１にかかる感光体によれば、高耐久性を有し、長期間の繰り返し使用に対しても高画質画像が安定に得られる。
ところが、特許文献１に記載の技術をもってしても、近年の感光体に対して高まる要求に充分に応えられているとは言えず、耐摩耗性及び電子写真特性、並びに長期に亘って安定した画像形成を行うことができる耐久性を更に高次元で達成することが求められている。
【発明の概要】
【発明が解決しようとする課題】
【０００８】
本発明は、以上の従来技術における問題に鑑みてなされたものであり、高い耐摩耗性と良好な電子写真特性を有し、長期間にわたって安定した画像形成を行うことができる高耐久な電子写真感光体を提供することを目的とする。
【課題を解決するための手段】
【０００９】
上記課題を解決するための本発明に係る電子写真感光体は、導電性支持体と、該導電性支持体上に設けられた感光層と、該感光層上に設けられた保護層と、を備える電子写真用感光体であって、前記保護層が、異なる一次粒子径を持つ２以上の金属酸化物、バインダー樹脂及び電荷輸送物質を含み、前記保護層中の金属酸化物の含有量が５０重量％以上であり、かつ、前記金属酸化物の一次粒子径の関係が、下記式（Ｉ）〜（III）のいずれも満たすことを特徴とする。
ｄ（１）＜ｄ（２）                    ・・・式（Ｉ）
ｄ（１）／ｄ（２）≦０．２５          ・・・式（II）
０．１μｍ≦ｄ（２）                  ・・・式（III）
ただし、ｄ（１）およびｄ（２）は、それぞれ含有する金属酸化物の一次粒子径である。
【発明の効果】
【００１０】
本発明によれば、高い耐摩耗性と良好な電子写真特性を有し、長期間にわたって安定した画像形成を行うことができ、高耐久性を備える電子写真感光体を提供することができる。
【図面の簡単な説明】
【００１１】
【図１】本発明に係る電子写真感光体の構成を示す模式断面図である。
【図２】本発明に係る電子写真感光体の他の層構成例を示す模式断面図である
【図３】本発明に係る電子写真感光体のさらにその他の層構成例を示す模式断面図である
【図４】本発明に係る電子写真感光体のさらにその他の層構成例を示す模式断面図である
【図５】本発明に係る電子写真感光体のさらにその他の層構成例を示す模式断面図である
【図６】本発明に係る電子写真装置の構成を示す概略図である。
【図７】本発明に係る電子写真装置の他の構成を示す概略図である。
【図８】本発明に係る電子写真装置用プロセスカートリッジの構成を示す概略図である。
【発明を実施するための形態】
【００１２】
本発明に係る電子写真感光体は、導電性支持体２０１と、該導電性支持体２０１上に設けられた感光層２０２と、該感光層２０２上に設けられた保護層２０６と、を備える電子写真用感光体であって、前記保護層２０６が、異なる一次粒子径を持つ２以上の金属酸化物、バインダー樹脂及び電荷輸送物質を含み、前記保護層中の金属酸化物の含有量が５０重量％以上であり、かつ、前記金属酸化物の一次粒子径の関係が、下記式（Ｉ）〜（III）のいずれも満たすことを特徴とする。
ｄ（１）＜ｄ（２）                    ・・・式（Ｉ）
ｄ（１）／ｄ（２）≦０．２５          ・・・式（II）
０．１μｍ≦ｄ（２）                  ・・・式（III）
ただし、ｄ（１）およびｄ（２）は、それぞれ含有する金属酸化物の一次粒子径である。
【００１３】
ここでまず、本発明についてその効果が生じる技術的理由について説明する。
耐摩耗性を向上させるためには、最表面の保護層に含有させる金属酸化物の一次粒径を大きくすれば良いことは知られている。また、保護層での金属酸化物含有量を増加させることで耐摩耗性も向上することも知られている。しかしながら、保護層に含有させる金属酸化物の一次粒子径を大きくしかつ含有量を増加すると、表面層の膜質は固くなるが脆くなり、その結果耐摩耗性は反対になくなってしまう。
【００１４】
これは保護層の塗布乾燥時の収縮がバインダー樹脂部分のみで発生するが、金属酸化物が多い場合バインダー樹脂の収縮時に引っ張られる金属酸化物が回りの金属酸化物で移動できず、その結果、樹脂の収縮部分に空洞が発生し、脆くなる。
このため、一次粒子径を抑えて含有量を増やすか、あるいは含有量を少なくして一次粒子径を大きくする方法が従来用いられてきた。ところが、かかる方法ではある程度の耐摩耗性向上に効果はあるものの、耐摩耗性向上には限界があることが判明した。
そこで、本発明の構成によれば、大きな粒子の金属酸化物間に小さな粒子の金属酸化物を存在させ、保護層表面での金属酸化物の占有面積が増加し、その結果、感光体回りの接触部材との接触部での金属酸化物の占める割合も増加し、耐摩耗性が大きく向上することがわかった。
【００１５】
ところで、本発明における保護層は金属酸化物含有量が非常に高く、また、金属酸化物が２種類であるため、非常に凝集し易い。その結果、耐久性向上効果が充分発揮されない場合がある。
【００１６】
このため、本発明では、前記保護層に酸性基含有化合物を加えることが好ましい。酸性基含有化合物は金属酸化物に吸着し、その結果、層中での分散状態がよくなり、耐摩耗性の更なる向上を図ることができるため好ましい。
また、本発明では、バインダー樹脂にアクリル樹脂とシランカップリング剤との硬化膜を含むことが好ましい。シランカップリング剤が、アクリル樹脂の硬化剤として働くだけでなく、硬化膜と金属酸化物との仲介役として働き、その結果、硬化膜と金属酸化物との結合力が強くなり耐摩耗性の更なる向上を図ることができる。
さらに、本発明では、バインダー樹脂にアクリル樹脂とアルコキシオリゴマーとの硬化膜を含むことが好ましい。アルコキシオリゴマーが、アクリル樹脂の硬化剤として働くだけでなく、硬化膜と金属酸化物との仲介役として働き、その結果、硬化膜と金属酸化物との結合力が強くなり耐摩耗性の更なる向上を図ることができる。
【００１７】
次に、本発明に係る電子写真感光体（以下、単に感光体と称する場合がある。）、電子写真方法、電子写真装置及び電子写真装置用プロセスカートリッジについてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００１８】
＜電子写真感光体＞
本発明に係る電子写真感光体は、導電性支持体と、該導電性支持体上に設けられた感光層と、該感光層上に設けられた保護層と、を備え、必要に応じて中間層、その他の層を有してなる。
【００１９】
［電子写真感光体の積層構造］
前記電子写真感光体は、第一の形態では、導電性支持体（以下、単に支持体と称する場合がある。）上に単層型感光層及び保護層を設けてなり、更に必要に応じて中間層、その他の層を有してなる。
また、前記電子写真感光体は、第二の形態では、導電性支持体と、該導電性支持体上に電荷発生層、及び電荷輸送層、および保護層をこの順に有する積層型感光層を設けてなり、更に必要に応じて、中間層、その他の層を有してなる。
なお、前記第二形態では、電荷発生層、及び電荷輸送層は逆に積層しても構わない。
【００２０】
ここで、図１は、本発明に係る電子写真感光体の模式断面図であり、導電性支持体２０１上に単層の感光層２０２、更に保護層２０６を設けた構成のものである。
また、図２、図３、図４及び図５は、各々本発明に係る電子写真感光体の他の層構成例を示す模式断面図である。
図２は、感光層が電荷発生層（ＣＧＬ）２０３と、電荷輸送層（ＣＴＬ）２０４より構成される機能分離型タイプのもので、その上に保護層２０６を設けたものである。
図３は、導電性支持体２０１と、機能分離型タイプの感光層の電荷発生層（ＣＧＬ）２０３との間に下引き層２０５を入れたものである。
図４は、導電性支持体２０１に、電荷輸送層２０４と電荷発生層２０３とを設け、その上に保護層２０６を積層したタイプのものである。
図５は、下引き層２０５と電荷発生層２０３との間に中間層２０７を設けたタイプのものである。
なお、本発明の電子写真感光体は、上記のその他の層、及び感光層のタイプは任意に組み合わされていても構わない
【００２１】
［保護層２０６］
保護層２０６は、異なる一次粒子径を持つ２以上の金属酸化物、バインダー樹脂及び電荷輸送物質を含み、前記保護層中の前記金属酸化物の含有量は５０重量％以上であり、かつ、前記金属酸化物の一次粒子径の関係が、下記式（Ｉ）〜（III）のいずれも満たすことを特徴とする。
【００２２】
ｄ（１）＜ｄ（２）                    ・・・式（Ｉ）
ｄ（１）／ｄ（２）≦０．２５          ・・・式（II）
０．１μｍ≦ｄ（２）                  ・・・式（III）
ただし、ｄ（１）およびｄ（２）は、それぞれ含有する金属酸化物の一次粒子径である。
【００２３】
・金属酸化物
耐摩耗性をあげるためには、表面層（保護層２０６）に含有させる金属酸化物の一次粒径を大きくすれば良いことは知られている。また、表面層での金属酸化物含有量を増加させることで耐摩耗性も向上することも知られている。
しかし、表面層に含有させる金属酸化物の一次粒子径を大きくし、且つ、含有量を増加すると、表面層の膜質は固くなるが脆くなり、その結果、耐摩耗性は反対になくなってしまう。
【００２４】
これは表面層の塗布乾燥時の収縮がバインダー樹脂部分のみで発生するが、金属酸化物が多い場合、バインダー樹脂の収縮時に引っ張られる金属酸化物が周りの金属酸化物で移動できず、その結果、樹脂の収縮部分に空洞が発生し、脆くなる。
その結果、一次粒子径を抑えて含有量を増やすか、あるいは含有量を少なくして一次粒子径を大きくする方法が一般的に採用されてきた。
上記の対策では、ある程度の耐摩耗性向上に効果はあるものの、耐摩耗性向上には限界がある。
【００２５】
そこで、前述のとおり異なる一次粒子径を持つ２以上の金属酸化物を含有させることで。こうすることで、大きな粒子の金属酸化物間に小さな粒子の金属酸化物を存在させ、表面での金属酸化物の占有面積が増加し、その結果、感光体回りの接触部材との接触部での金属酸化物の占める割合も増加し、耐摩耗性が大きく向上する。
【００２６】
尚、保護層中の金属酸化物の含有量は５０重量％以上であり、好ましくは６０重量％以上である。含有量が少ない場合、膜の硬度は上昇が少ないため耐摩耗性への効果がない。
【００２７】
本発明で使用する金属酸化物としては、酸化亜鉛、酸化チタン、酸化スズ、酸化アンチモン、酸化インジウム、スズをドープした酸化インジウム及び酸化スズ、アンチモンをドープした酸化スズ、酸化ジルコニウム及び酸化亜鉛等などがある。
一次粒子径が異なる金属酸化物の組合せは、同じ金属酸化物でも良いし、異なる種類の金属酸化物でもよい。
【００２８】
また、Ａを一次粒子径がｄ（１）である金属酸化物の含有量、Ｂを一次粒子径がｄ（２）である金属酸化物粒子の含有量とした場合、下記式（IV）を満たすことが好ましい。
【００２９】
１／５≦Ａ／Ｂ≦５／１                ・・・式（IV）
【００３０】
Ａ／Ｂが５／１より大きい場合、粒子径が大きい金属酸化物を含有させることによる耐摩耗性向上効果が少なく、また反対にＡ／Ｂが１／５より小さい場合、膜質が脆く耐摩耗性が劣化する。なお、好ましくは１／４≦Ａ／Ｂ≦４／１である。
【００３１】
さらに、含有させる金属酸化物のうち、一次粒子径がｄ（１）である（一次平均粒径が小さい）金属酸化物を導電性金属酸化物とすると、耐摩耗性向上だけでなく電子写真感光体特性の環境依存性が小さくなるため好ましい。
【００３２】
・バインダー樹脂
次にバインダーに使用する樹脂について説明する。
バインダー樹脂としては、例えば、ポリカーボネート樹脂、ポリエステル樹脂、メタクリル樹脂、アクリル樹脂、ポリエチレン樹脂、ポリ塩化ビニル樹脂、ポリ酢酸ビニル樹脂、ポリスチレン樹脂、フェノール樹脂、エポキシ樹脂、ポリウレタン樹脂、ポリ塩化ビニリデン樹脂、アルキッド樹脂、シリコーン樹脂、ポリビニルカルバゾール樹脂、ポリビニルブチラール樹脂、ポリビニルホルマール樹脂、ポリアクリレート樹脂、ポリアクリルアミド樹脂、フェノキシ樹脂などが用いられる。
これらは、１種単独で使用してもよいし、２種以上を併用し、架橋構造を形成させてもよい。
【００３３】
また、前述のとおりバインダー樹脂はアクリル樹脂とシランカップリング剤との硬化膜を含むことが好ましい。
アクリル樹脂は一般的に加熱硬化用として用いられるものならば特に指定はなく、具体的には、ＡＣＲＹＤＩＣ  ＢＺ−１１６１、ＡＣＲＹＤＩＣ  Ａ−９５４０、ＡＣＲＹＤＩＣ  Ａ９５１０、ＡＣＲＹＤＩＣ  Ａ９５２１、（ＤＩＣ社）やＫＡＹＡＲＡＤ Ｒ−５２６、ＮＰＧＤＡ、ＰＥＧ４００ＤＡ、ＦＭ−４００、Ｒ−１６７、ＨＸ−２２０、ＨＸ−６２０、Ｒ−５５１、Ｒ−７１２、Ｒ−６０４、Ｒ−６０４、Ｒ−６８４、ＧＰＯ−３０３、ＴＭＰＴＡ、ＴＨＥ−３３０、ＴＰＡ−３２０、ＴＰＡ−３３０、ＰＥＴ−３０、Ｔ−１４２０（Ｔ）、ＲＰ−１０４０、ＤＰＨＡ、ＤＰＥＡ−１２、ＤＰＨＡ−２Ｃ、Ｄ−３１０、Ｄ−３３０、ＤＰＣＡ−２０、ＤＰＣＡ−３０、ＤＰＡＣＡ−６０、ＤＰＣＡ−１２０、ＤＮ−００７５、ＰＭ−２、ＰＭ−２１（日本化薬株式会社）などが挙げられる。
【００３４】
本発明で使用するシランカップリング剤は、アクリル樹脂の硬化剤として作用させる。
シランカップリング剤は、一つの分子内にビニル基、エポキシ基、アミノ基、メタクリル基などの有機官能基とメトキシ基、エトキシ基などのアルコキシ基の２つの官能基を持つ。
アルコキシ基は無機材料と反応し、有機官能基は樹脂などの有機材料と反応する。
具体的には、ＫＢＭ−１００３、ＫＢＥ−１００３、ＫＢＭ３０３、ＫＢＭ−４０２、ＫＢＭ−４０３、ＫＢＥ−４０２、ＫＢＥ４０３、ＫＢＭ−１４０３、ＫＢＭ−５０２、ＫＢＭ−５０３、ＫＢＥ−５０２、ＫＢＥ−５０３、ＫＢＭ−５１０３、ＫＢＭ−６０２、ＫＢＭ−６０３、ＫＢＭ−９０３、ＫＢＥ−９０３、ＫＢＥ−９１０３、ＫＢＭ５７３、ＫＢＭ−５７５（信越化学工業）、やＺ６０４３、Ｚ６０４０、Ｚ６０２０、Ｚ６０９４、Ｚ６０１１、Ｚ６８８３、Ｚ６０３０、Ｚ６３００、Ｚ６５１９、Ｚ６０６２（東レダウコーニング）などが挙げられる。
【００３５】
アクリル樹脂とシランカップリング剤との配合比は、１／１〜１０／１が好ましい。アクリル樹脂が多すぎると耐摩耗性に効果が小さく、シランカップリング剤が多すぎると塗工液の粘度上昇が大きい。
【００３６】
また、前述のとおりバインダー樹脂はアクリル樹脂とアルコキシオリゴマーとの硬化膜を含むことが好ましい。
なお、本発明で使用するアルコキシオリゴマーは、アクリル樹脂の硬化剤として作用させる。
アクリル樹脂は一般的に加熱硬化用として用いられるものならば特に指定はなく、具体的には、ＡＣＲＹＤＩＣ  ＢＺ−１１６１、ＡＣＲＹＤＩＣ  Ａ−９５４０、ＡＣＲＹＤＩＣ  Ａ９５１０、ＡＣＲＹＤＩＣ  Ａ９５２１、（ＤＩＣ社）やＫＡＹＡＲＡＤ Ｒ−５２６、ＮＰＧＤＡ、ＰＥＧ４００ＤＡ、ＦＭ−４００、Ｒ−１６７、ＨＸ−２２０、ＨＸ−６２０、Ｒ−５５１、Ｒ−７１２、Ｒ−６０４、Ｒ−６０４、Ｒ−６８４、ＧＰＯ−３０３、ＴＭＰＴＡ、ＴＨＥ−３３０、ＴＰＡ−３２０、ＴＰＡ−３３０、ＰＥＴ−３０、Ｔ−１４２０（Ｔ）、ＲＰ−１０４０、ＤＰＨＡ、ＤＰＥＡ−１２、ＤＰＨＡ−２Ｃ、Ｄ−３１０、Ｄ−３３０、ＤＰＣＡ−２０、ＤＰＣＡ−３０、ＤＰＡＣＡ−６０、ＤＰＣＡ−１２０、ＤＮ−００７５、ＰＭ−２、ＰＭ−２１（日本化薬株式会社）などが挙げられる。
【００３７】
アルコキシオリゴマーは、有機基とアルコキシシリル基（≡Ｓｉ−ＯＲ）を併せ持つ低分子のレジンである。本発明では、メチル基、フェニル基、エポキシ基、メルカプト基などの有機官能基をもったオリゴマーが特に好ましい。
具体的には、Ｘ−４１−１０５３、Ｘ−４１−１０５９Ａ、Ｘ−４１−１０５６、Ｘ−４１−１８０５、Ｘ−４１−１８１８、Ｘ−４１−１８１０、Ｘ−４０−２６５１、Ｘ−４０−２６５５Ａ、ＫＲ−５１３、ＫＣ−８９Ｓ、ＫＲ−５００、Ｘ−４０−９２２５、Ｘ−４０−９２４６、Ｘ−４０−９２５０、ＫＲ−４０１Ｎ、Ｘ−４０−９２２７、Ｘ−４０−９２４７、ＫＲ−５１０、ＫＲ−９２１８、ＫＲ−２１３、Ｘ−４０−２３０８、Ｘ−４０−９２３８（信越化学工業）などが挙げられる。
【００３８】
・電荷輸送物質
次に電荷輸送物質について説明する。
電荷輸送物質としては、下記のような構造を有するものが挙げられるが、これらに限定されるものではない。
【００３９】
（ａ）カルバゾール環を有する重合体例えば、ポリ−Ｎ−ビニルカルバゾール、特開昭５０−８２０５６号公報、特開昭５４−９６３２号公報、特開昭５４−１１７３７号公報、特開平４−１７５３３７号公報、特開平４−１８３７１９号公報、特開平６−２３４８４１号公報に記載の化合物等が例示される。
【００４０】
（ｂ）ヒドラゾン構造を有する重合体例えば、特開昭５７−７８４０２号公報、特開昭６１−２０９５３号公報、特開昭６１−２９６３５８号公報、特開平１−１３４４５６号公報、特開平１−１７９１６４号公報、特開平３−１８０８５１号公報、特開平３−１８０８５２号公報、特開平３−５０５５５号公報、特開平５−３１０９０４号公報、特開平６−２３４８４０号公報に記載の化合物等が例示される。
【００４１】
（ｃ）ポリシリレン重合体例えば、特開昭６３−２８５５５２号公報、特開平１−８８４６１号公報、特開平４−２６４１３０号公報、特開平４−２６４１３１号公報、特開平４−２６４１３２号公報、特開平４−２６４１３３号公報、特開平４−２８９８６７号公報に記載の化合物等が例示される。
【００４２】
（ｄ）トリアリールアミン構造を有する重合体例えば、Ｎ，Ｎ−ビス（４−メチルフェニル）−４−アミノポリスチレン、特開平１−１３４４５７号公報、特開平２−２８２２６４号公報、特開平２−３０４４５６号公報、特開平４−１３３０６５号公報、特開平４−１３３０６６号公報、特開平５−４０３５０号公報、特開平５−２０２１３５号公報に記載の化合物等が例示される。
【００４３】
（ｅ）その他の重合体例えば、ニトロピレンのホルムアルデヒド縮重合体、特開昭５１−７３８８８号公報、特開昭５６−１５０７４９号公報、特開平６−２３４８３６号公報、特開平６−２３４８３７号公報に記載の化合物等が例示される。
また、高分子電荷輸送物質でもよく、例えば、トリアリールアミン構造を有するポリカーボネート樹脂、トリアリールアミン構造を有するポリウレタン樹脂、トリアリールアミン構造を有するポリエステル樹脂、トリアリールアミン構造を有するポリエーテル樹脂、などが挙げられる。
【００４４】
前記高分子電荷輸送物質としては、例えば、特開昭６４−１７２８号公報、特開昭６４−１３０６１号公報、特開昭６４−１９０４９号公報、特開平４−１１６２７号公報、特開平４−２２５０１４号公報、特開平４−２３０７６７号公報、特開平４−３２０４２０号公報、特開平５−２３２７２７号公報、特開平７−５６３７４号公報、特開平９−１２７７１３号公報、特開平９−２２２７４０号公報、特開平９−２６５１９７号公報、特開平９−２１１８７７号公報、特開平９−３０４９５６号公報、等に記載の化合物が挙げられる。
【００４５】
また、電子供与性基を有する重合体としては、公知の単量体との共重合体、ブロック重合体、グラフト重合体、スターポリマー、さらには例えば、特開平３−１０９４０６号公報に開示されているような電子供与性基を有する架橋重合体などを用いることもできる。
【００４６】
・酸性基含有化合物
次に、酸性基含有化合物について説明する。
前述のとおり、保護層２０６は酸性基含有化合物を含有することが好ましい。
酸性基含有化合物の例として、カルボキシル基を有する化合物、スルホン基を有する化合物等を含む組成物等が挙げられる。
また、これらの内、特にカルボキシル基を有する化合物を用いる事が好ましい。
【００４７】
カルボキシル基を有する化合物としては、一般に知られている有機脂肪酸や高酸価樹脂あるいは共重合体等、分子構造中にカルボキシル基を含む化合物であればすべて使用することができる。
例えば、ラウリン酸、ステアリン酸、アラキジン酸、ベヘン酸、アジピン酸、オレイン酸、マレイン酸、無水マレイン酸、サリチル酸、フタル酸、イソフタル酸、テレフタル酸、ピロメリット酸等の飽和脂肪酸及び不飽和脂肪酸、芳香族カルボン酸等の如何なるカルボン酸をも使用することが可能である。
また、飽和ポリエステル、不飽和ポリエステル、末端カルボン酸不飽和ポリエステル、スチレン−マレイン酸共重合体、スチレン−無水マレイン酸等、飽和もしくは不飽和の炭化水素を基本骨格とし、少なくとも一つ以上のカルボキシル基が結合されたポリマーやオリゴマーあるいはコポリマーはすべて有効に用いられる。
これらのカルボン酸化合物の中でも複数のカルボキシル基を有し有機溶媒と相溶可能なポリカルボン酸化合物は酸価が高く、また金属酸化物への吸着性が向上する傾向にあり、金属酸化物の分散性向上に対し、特に有効かつ有用である。
【００４８】
金属酸化物表面には極性基があり、この極性基にカルボキシル基が吸着しやすい。
また、これらのカルボン酸化合物は、金属酸化物と結着樹脂との双方に親和性を持たせて濡れ性を高め、かつ立体障害あるいは電気的反発を与えることにより金属酸化物間の相互作用を減少させ安定性を高めることにより金属酸化物の分散性が向上する効果を有する。
含有量としては、金属酸化物に対して０．１重量％以上５重量％以下が好ましい。
【００４９】
［保護層２０６の作成方法］
次に保護層用塗工液の作成方法について述べる。
まず金属酸化物を有機溶媒に分散する方法としては、ボールミル、ビーズミル、サンドミル、振動ミルなどの分散メディアを用いた分散方法や、高速液衝突分散方法などで分散液を作成する。
この金属酸化物の分散液と上記電荷輸送物質及びバインダー樹脂（アクリル樹脂及びシランカップリング剤またはアクリル樹脂及びアルコキシオリゴマーの場合も同様）を適当な溶剤に溶解した溶解液を混合することで、保護層用塗工液を作成することができる。
前記酸性基含有化合物は、金属酸化物と一緒に有機溶媒に種々の分散方法で分散させてもよいし、塗工液に最後に添加して、スターラー等で攪拌溶解してもかまわない。
【００５０】
使用できる有機溶剤としては、例えば、アセトン、メチルエチルケトン、メチルイソプロピルケトン、シクロヘキサノン、ベンゼン、トルエン、キシレン、クロロホルム、ジクロロメタン、ジクロロエタン、ジクロロプロパン、トリクロロエタン、トリクロロエチレン、テトラクロロエタン、テトラヒドロフラン、ジオキソラン、ジオキサン、メタノール、エタノール、イソプロピルアルコール、ブタノール、酢酸エチル、酢酸ブチル、ジメチルスルホキシド、メチルセロソルブ、エチルセロソルブ、プロピルセロソルブ等が挙げられる。
これらは、１種単独で使用してもよいし、２種以上を併用してもよい。
【００５１】
そして、この保護層塗工液を設けたい層上に塗布、乾燥することで保護層２０６を形成することができる。
塗布方法としては、浸漬塗工方法、スプレー塗工方法などの慣用されている方法を用いて行うことができる。
【００５２】
保護層２０６には、さらに必要に応じて、前記電荷輸送物質及びバインダー樹脂以外に、可塑剤、酸化防止剤、レベリング剤、分散剤等などの添加剤を適量添加することもできる。
【００５３】
保護層２０６の膜厚は、１〜１０μｍが好ましい。
本発明においては、保護層２０６は耐摩耗性が非常に良いため、厚くする必要はない。
【００５４】
［導電性支持体２０１］
本発明の電子写真感光体における導電性支持体２０１は、導電性を有するものであれば特に制限はなく、目的に応じて適宜選択することができる。
【００５５】
導電性支持体２０１としては、導電体または導電処理をした絶縁体が好適であり、例えば、Ａｌ、Ｎｉ、Ｆｅ、Ｃｕ、Ａｕ等の金属、またはそれらの合金；ポリエステル、ポリカーボネート、ポリイミド、ガラス等の絶縁性基体上にＡｌ、Ａｇ、Ａｕ等の金属、あるいはＩｎ2Ｏ3、ＳｎＯ2等の導電材料の薄膜を形成したもの；樹脂中にカーボンブラック、グラファイト、Ａｌ、Ｃｕ、Ｎｉ等の金属粉、導電性ガラス粉などを均一に分散させ、樹脂に導電性を付与した樹脂基体、導電処理をした紙などが挙げられる。
【００５６】
導電性支持体２０１の形状、大きさとしては特に制約はなく、板状、ドラム状あるいはベルト状のいずれのものも使用できる。
ベルト状の支持体を用いると、内部に駆動ローラ、従動ローラを設ける必要があるなど装置が複雑化したり、大型化したりする反面、レイアウトの自由度が増すなどのメリットがある。
しかし、保護層２０６を形成する場合は、保護層２０６の可撓性が不足して、表面にクラックとよばれる亀裂が入る可能性があり、それが原因で粒状の地肌汚れが発生することが考えられる。
このため、導電性支持体２０１としては剛性の高いドラム状のものが好適である。
【００５７】
［感光層２０２、電荷発生層（ＣＧＬ）２０３、電荷輸送層（ＣＴＬ）２０４］
本発明における感光層２０２、電荷発生層（ＣＧＬ）２０３、電荷輸送層（ＣＴＬ）２０４には特に制限はなく、従来周知慣用のものを用いることができる。また、その製法についても特に制限はない。
【００５８】
［下引き層２０５］
導電性支持体２０１と前記感光層２０２との間には、必要に応じて下引き層２０５を設けてもよい。
下引き層２０５は、接着性の向上、モアレなどの防止、上層の塗工性改良、残留電位の低減などを目的として設けられる。
【００５９】
下引き層２０５は一般に樹脂を主成分とするが、これらの樹脂は、その上に感光層２０２を溶剤を用いて塗布することを考えると、一般の有機溶剤に対して耐溶解性の高い樹脂であることが好ましい。
このような樹脂としては、例えば、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等、三次元網目構造を形成する硬化型樹脂などが挙げられる。
また、酸化チタン、シリカ、アルミナ、酸化ジルコニウム、酸化スズ、酸化インジウム等で例示できる金属酸化物、あるいは金属硫化物、金属窒化物などの微粉末を加えてもよい。
【００６０】
これらの下引き層２０５は、適当な溶媒を用いて慣用される塗工法によって形成することができる。
なお、下引き層としては、シランカップリング剤、チタンカップリング剤、クロムカップリング剤等を使用して、例えば、ゾル−ゲル法等により形成した金属酸化物層、Ａｌ2Ｏ3を陽極酸化にて設けたもの、ポリパラキシリレン（パリレン）等の有機物、ＳｎＯ2、ＴｉＯ2、ＩＴＯ、ＣｅＯ2等の無機物を真空薄膜作製法により設けたものなどを用いることもできる。
【００６１】
下引き層の厚みは特に制限はなく、目的に応じて適宜選択することができ、０．１〜１０μｍが好ましく、１〜５μｍがより好ましい。
【００６２】
［中間層２０７］
本発明の電子写真感光体においては、必要に応じて前記導電性支持体２０１上に、接着性、電荷ブロッキング性を向上させるために中間層２０７を設けてもよい。
中間層２０７は一般に樹脂を主成分とするが、これらの樹脂はその上に溶剤を含む溶液を用いて感光層２０２を塗布形成することを考えると、一般の有機溶剤に対して耐溶剤性の高い樹脂であることが望ましい。
中間層２０７の樹脂としては、例えば、ポリビニルアルコール、カゼイン、ポリアクリル酸ナトリウム等の水溶性樹脂、共重合ナイロン、メトキシメチル化ナイロン等のアルコール可溶性樹脂、ポリウレタン樹脂、メラミン樹脂、フェノール樹脂、アルキッド−メラミン樹脂、エポキシ樹脂等、三次元網目構造を形成する硬化型樹脂等が挙げられる。
【００６３】
≪電子写真方法、電子写真装置、電子写真装置用プロセスカートリッジ≫
次に図面を用いて本発明の電子写真方法及び電子写真装置、並びに電子写真装置用プロセスカートリッジを詳しく説明する。
図６は、本発明の電子写真方法及び電子写真装置を説明するための概略図であり、下記のような例も本発明の範疇に属するものである。
図６において、感光体１はドラム状の形状を示しているが、前述のとおり本発明においてはシート状、エンドレスベルト状の感光体であっても良い。
【００６４】
帯電チャージャー３、転写前チャージャー７、転写チャージャー１０、分離チャージャー１１、クリーニング前チャージャー１３には、コロトロン、スコロトロン、固体帯電器（ソリッド・ステート・チャージャー）、帯電ローラ等が用いられ、公知の手段が全て使用可能である。
【００６５】
転写手段には、一般に上記の帯電器が使用できるが、図に示すような転写チャージャー１０と分離チャージャー１１を併用したものが効果的である。
【００６６】
また、画像露光部５、除電ランプ２等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）材料などの発光物全般を用いることができる。
そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００６７】
光源等については、図６に示される工程の他に光照射を併用した転写工程、除電工程、クリーニング工程、或いは前露光などの工程を設けることにより、感光体に光が照射される。
【００６８】
さて、現像ユニット６により感光体１上に現像されたトナーは、レジストローラ対８から搬送された転写紙９に転写されるが、全部が転写される訳ではなく、感光体１上に残存するトナーも生ずる。
このようなトナーは、ファーブラシ１４及びクリーニングブラシ１５により、感光体から除去される。
また、転写した後の転写紙９は分離爪１２により分離され、図示しない定着手段に搬送される。
【００６９】
クリーニングは、クリーニングブラシだけで行なわれることもあり、クリーニングブラシにはファーブラシ、マグファーブラシを始めとする公知のものが用いられる。
【００７０】
電子写真感光体１に正（負）帯電を施し、画像露光を行うと、感光体表面上には正（負）の静電潜像が形成される。
これを負（正）極性のトナー（検電微粒子）で現像すればポジ画像が得られるし、また正（負）極性のトナーで現像すれば、ネガ画像が得られる。
現像手段には、公知の方法が適用されるし、また、除電手段にも公知の方法が用いられる。
【００７１】
図７に、本発明による電子写真プロセスの別の例を示す。
感光体２１は、駆動ローラ２２ａ、２２ｂにより駆動され、帯電器（帯電チャージャ）２３による帯電、光源（像露光源）２４による像露光、現像（図示せず）、帯電器（帯電チャージャ）２５を用いる転写が行われ、画像が形成される。次いで、光源（クリーニング前露光用）２６によるクリーニング前露光、ブラシ（クリーニングブラシ）２７によるクリーニング、光源（除電光源）２８による除電が繰返し行なわれ、再度の画像形成の用に供される。
図７おいては、感光体２１（勿論この場合は支持体が透光性である）に支持体側よりクリーニング前露光の光照射が行なわれる。
【００７２】
以上の図示した電子写真プロセスは、本発明における実施形態を例示するものであって、もちろん他の実施形態も可能である。
例えば、図７において支持体側よりクリーニング前露光を行っているが、これは感光層側から行ってもよいし、また、像露光、除電光の照射を支持体側から行ってもよい。
一方、光照射工程は、像露光、クリーニング前露光、除電露光が図示されているが、他に転写前露光、像露光のプレ露光、及びその他公知の光照射工程を設けて、感光体に光照射を行うこともできる。
【００７３】
以上に示すような画像形成手段は、複写装置、ファクシミリ、プリンタ内に固定して組み込んでもよいが、プロセスカートリッジの形でそれら装置内に組み込んでもよい。
プロセスカートリッジとは、感光体を内蔵し、他に帯電手段、露光手段、現像手段、転写手段、クリーニング手段、除電手段を含んだ１つの装置（部品）である。
プロセスカートリッジの形状等は多く挙げられるが、一般的な例として、図８に示すものが挙げられる。
【００７４】
図８に示す電子写真装置用プロセスカートリッジでは、感光体３１と、この感光体を帯電する帯電チャージャー３４と、静電潜像を現像する現像ローラ３２と、トナー像転写後の感光体３１表面をクリーニングするクリーニングブラシ３５とが一体構成となっている。なお、この電子写真装置用プロセスカートリッジには画像露光器からの光が入射する箇所３３が設けられ、帯電した感光体３１表面を像様に露光することで静電潜像を形成する。
【実施例】
【００７５】
次に、本発明について実施例をあげてより詳細に説明するが、本発明は下記実施例に何ら限定されるものではない。
【００７６】
・実施例１
アルキッド樹脂  １５重量部（ベッコライト  Ｍ−６４０１−５０（固形分５０％）、ＤＩＣ株式会社製）、メラミン樹脂  １０重量部（スーパーベッカミン  Ｇ−８２１−６０（固形分６０％）、ＤＩＣ株式会社製）をメチルエチルケトン  ５０重量部に溶解した。
これに酸化チタンＣＲ−ＥＬ（石原産業株式会社製）４５重量部を加え、アルミナボールをメディアとしたボールミルで３６時間分散し、中間層用塗布液を作成した。
これを、Φ４０×Ｌ３４６のアルミドラムに塗布し、１４０℃で２０分乾燥し、厚さ３．０μｍの中間層を形成した。
【００７７】
次に、ブチラール樹脂エスレックＢＭＳ（積水化学株式会社製）５重量部をシクロヘキサノン２０重量部に溶解し、これに下記構造式（１）のアゾ顔料２重量部を加えボールミルにて７２時間分散を行った。
【００７８】
【化１】
2014085564.tif 000003
【００７９】
更に、シクロヘキサノン２１重量部を加え５時間分散を行った。これを固形分が２．０ｗｔ％になるように攪拌しながら、シクロヘキサノン／メチルエチルケトン＝２／１の混合液で希釈した。
このようにして得られた電荷発生層用塗布液を前記中間層上に浸漬塗布し、１３０℃、２０分間乾燥を行い厚さ約０．２μｍの電荷発生層を形成した。
【００８０】
次に、下記構造式（２）の電荷輸送物質  ８重量部、ビスフェノールＺタイプ構造のポリカーボネート樹脂パンライトＴＳ２０５０（帝人化成株式会社製）  １０重量部、シリコンオイルＫＦ−５０（信越化学工業株式会社製）  ０．０２重量部を、テトラヒドロフラン  ７７重量部に溶解し電荷輸送層用塗工液を作成した。
【００８１】
【化２】
2014085564.tif 000004
【００８２】
作成した電荷輸送層用塗工液は、作成直後に電荷発生層上に浸漬塗布し、１３５℃、２０分乾燥し膜厚２２μｍの電荷輸送層を形成した。
【００８３】
次に、導電性のあるリンドープ酸化すず（セルナックスＣＸＳ３０３ＩＰ（固形分３０％）日産化学工業株式会社製、一次粒子径０．０３μｍ）  ８．５重量部を、シクロヘキサノン  １５重量部、テトラヒドロフラン  ３８重量部で希釈後、アクリル樹脂（アクリデイックＢＺ１１６１（固形分４０％）、ＤＩＣ株式会社製）  ３．９重量部、シリコン化合物（アクリデイックＡ９５８５（固形分８０％）、ＤＩＣ株式会社製）  ０．８重量部、前記構造式（２）の電荷輸送物質  １重量部を加え、超音波を５分間照射し、調合液Ａを作成した。
【００８４】
次に酸化アルミ（スミコランダムＡＡ−０３、住友化学工業株式会社製、一次粒子径０．３μｍ））  ３重量部にシクロヘキサノン  ７重量部を加え、アルミナボールをメディアとしたボールミルで１２時間分散し、この分散液を調合液Ａと混合攪拌し保護層用塗工液を作成した。
【００８５】
この保護層用塗工液を電荷輸送層上にスプレー塗工法により塗工し、基体を回転させた状態で１分間放置して指触乾燥を行った後、１５０℃にて２０分間加熱硬化して、厚み５．０μｍの保護層を形成し、電子写真感光体を得た。
【００８６】
・実施例２，３，４および比較例１，２
実施例１の保護層用塗工液の作成において、下記表１のように変更した以外は、実施例１と全く同様にして電子写真感光体を作成した。なお、表１には併せてｄ（１）／ｄ（２）、金属酸化物含有率、ＣＸＳ３０３ＩＰ／ＡＡ−０３を記す。
【００８７】
【表１】
2014085564.tif 000005
【００８８】
以上のようにして作製した実施例１〜４並びに比較例１及び２の電子写真感光体を、デジタルフルカラー複合機ＩＭＡＧＩＯ  ＭＰ  Ｃ３５００（株式会社リコー製）用電子写真プロセス用カートリッジに装着した。ただし、クリーニングブレードの当接圧を２．３倍に改造、また暗部電位（ＶＤ）が−７００Ｖになるように帯電器の電圧を調節、更に明部電位（ＶＬ）を−１００ＶになるようＬＤの光量を調節した。そして、４０万枚の連続印刷を行った後、暗部電位、明部電位、画像品質について評価を行った。 
【００８９】
評価の仕方は以下の通りである。
暗部電位：一次帯電の後、現像部位置まで移動した際の感光体表面電位
明部電位：一次帯電の後、画像露光（全面露光）を受け、現像部位置まで移動した際の感光体表面電位
画像品質：出力画像の画像濃度、細線再現性、文字かすれ、解像度、地肌汚れなどを総合的に評価
また、連続印刷４０万枚印刷後には膜厚測定を行い、印刷前後の膜厚差から摩耗量の評価を行った。結果を表２に示す。
【００９０】
【表２】
2014085564.tif 000006
【００９１】
・実施例５
アルキッド樹脂  １８重量部（ベッコライト  Ｍ−６４０１−５０（固形分５０％）、ＤＩＣ株式会社製）、メラミン樹脂  １０重量部（スーパーベッカミンＬ−１４５−６０（固形分６０％）、ＤＩＣ株式会社製）をメチルエチルケトン  ８０重量部に溶解した。
これに酸化チタンとしてＣＲ−ＥＬ（石原産業株式会社製）  ５５重量部、ＰＴ−４０１Ｍ（石原産業社製）  ２０重量部を加え、アルミナボールをメディアとしたボールミルで３６時間分散し、中間層用塗布液を作成した。
これを、Φ４０×Ｌ３４６のアルミドラムに塗布し、１３０℃で２０分乾燥し、厚さ２．５μｍの中間層を形成した。
【００９２】
次に、前記構造式（１）に示すアゾ顔料  ２４．０重量部とτ型無金属フタロシアニン顔料（ＴＰＡ−８９１：東洋インキ社製）  １２．０重量部をメチルエチルケトン  ３３０重量部でボールミルにて１６８時間分散を行った。分散終了後、ポリビニルブチラール（エスレックＢＬ−１：積水化学社製）  １２重量部をメチルエチルケトン  ３９０重量部、シクロヘキサノン  １６８０重量部に溶解した樹脂液を添加し、５時間分散を行なった。
このようにして得られた電荷発生層用塗布液を前記中間層上に浸漬塗布し、１３０℃、２０分間乾燥を行い、厚さ約０．３μｍの電荷発生層を形成した。
【００９３】
次に、下記構造式（３）で示される電荷輸送物質  １０重量部、ビスフェノールＡタイプ構造のポリカーボネート樹脂パンライトＣ１４００（帝人化成株式会社製）  １０重量部、シリコンオイルＫＦ−５０（信越化学工業株式会社製）  ０．０２重量部をテトラヒドロフラン  ７７重量部に溶解し電荷輸送層用塗工液を作成した。
作成した電荷輸送層用塗工液は、作成直後に電荷発生層上に浸漬塗布し、１３５℃、２０分乾燥し膜厚２０μｍの電荷輸送層を形成した。
【００９４】
【化３】
2014085564.tif 000007
【００９５】
次に、酸化チタン（ＴＴＯ−５１  石原産業株式会社製、一次粒子径０．０２μｍ）  ３重量部、シクロヘキサノン  １５重量部、テトラヒドロフラン  ３８重量部を加え、更にアクリル樹脂（アクリデイックＢＺ１１６０（固形分４０％）、ＤＩＣ株式会社製）  ３．９重量部、シリコン化合物（アクリデイックＡ９５８５（固形分８０％）、ＤＩＣ株式会社製）  ０．５重量部、前記構造式（３）の電荷輸送物質  １．２重量部を加え、アルミナボールをメディアとしたボールミルで１２時間分散し、調合液Ｂを作成した。
次に、酸化チタン（ＣＲ−ＥＬ、石原産業株式会社製、一次粒子径０．２５μｍ））  ３重量部にシクロヘキサノン  ７重量部を加え、アルミナボールをメディアとしたボールミルで１２時間分散し、この分散液を調合液Ｂと混合攪拌し保護層用塗工液を作成した。
この保護層用塗工液を電荷輸送層上にスプレー塗工法により塗工し、基体を回転させた状態で１分間放置して指触乾燥を行った後、１５０℃にて２０分間加熱硬化して、厚み７．０μｍの保護層を形成し、電子写真感光体を得た。
【００９６】
・実施例６
調合液Ｂの作成において、含有させる金属酸化物を導電性のあるＳｂドープ酸化スズ（ＳＮ−１００Ｐ石原産業株式会社製  一次粒子径０．０２μｍ）に変更した以外は、実施例５と全く同様にして感光体を作成した。
【００９７】
・実施例７
実施例５の保護層用調合液Ｂに加える酸化チタン分散液において、含有させる酸化チタンを酸化チタン（ＰＴ−５０１Ａ石原産業株式会社製  一次粒子径０．１０μｍ）に変更した以外は、実施例５と全く同様にして感光体を作成した。
【００９８】
・比較例３
実施例５の保護層用調合液Ｂに加える酸化チタン分散液において、含有させる酸化チタンを酸化チタン（ＰＴ−４０１Ｗ石原産業株式会社製  一次粒子径０．０７μｍ）に変更した以外は、実施例５と全く同様にして感光体を作成した。
【００９９】
実施例５〜７および比較例３での保護層構成内容は下記の表３の通りとなる。
【０１００】
【表３】
2014085564.tif 000008
【０１０１】
以上のようにして作製した実施例５〜７及び比較例３の電子写真感光体を、画像露光光源を７８０ｎｍのＬＤに改造したデジタルフルカラープリンター  ＩＰＳＩＯ  ＳＰ  Ｃ８１１（株式会社リコー製）用電子写真プロセス用カートリッジに装着した。そして、温度２５℃湿度５０％ＲＨで、暗部電位（ＶＤ）が−７００Ｖになるように帯電器の電圧を調節、更に明部電位（ＶＬ）を−１２０ＶになるようＬＤの光量を調節した。ただし、クリーニングブレードの当接圧を１．５倍に改造した。
以上の条件で２５℃／５０％ＲＨで１０万枚、１５℃／２０％ＲＨで１０万枚、３０℃／９０％ＲＨで１０万枚印刷し、各環境での１０万枚印刷後の実機内電位、膜厚測定を行い、印刷前後の膜厚差から摩耗量の評価を行った。結果を下記表４に示す。
【０１０２】
【表４】
2014085564.tif 000009
【０１０３】
・実施例８
実施例１において、アルミドラムをΦ３０×Ｌ３４０とし、保護層を下記処方に変更した。
シクロヘキサノン  ９重量部、テトラヒドロフラン  ３６重量部に、ビスフェノールＺタイプ構造のポリカーボネート樹脂パンライトＴＳ２０５０（帝人化成株式会社製）  ２重量部を溶解した。次いで、その溶解液に酸化亜鉛（ＦＺＯ−５０  石原産業株式会社製、一次粒子径０．０２１μｍ）  ２．６重量部を加え、アルミナボールをメディアとしたボールミルで１２時間分散後、前記構造式（２）の電荷輸送物質  １．４重量部を溶解し調合液Ｃを作成した。
次に、酸化アルミ（スミコランダムＡＡ−０３、住友化学工業株式会社製、一次粒子径０．４μｍ））  ２．６重量部にシクロヘキサノン  ７重量部を加え、アルミナボールをメディアとしたボールミルで１２時間分散し、この分散液を調合液Ｃと混合攪拌し保護層用塗工液を作成した。
この保護層用塗工液を電荷輸送層上にスプレー塗工法により塗工し、基体を回転させた状態で１分間放置して指触乾燥を行った後、１３５℃にて２０分間加熱硬化して、厚み１０．０μｍの保護層を形成した。
【０１０４】
・比較例４
実施例８の保護層用塗工液において、酸化亜鉛（ＦＺＯ−５０）を１．５重量部、ビスフェノールＺタイプ構造のポリカーボネート樹脂パンライトＴＳ２０５０を２．５重量部、前記構造式（２）の電荷輸送物質を１．７５重量部、酸化アルミ（ＡＡ−０３）を１．５重量部に変更した以外は全く同様にして感光体を作成した。
【０１０５】
・比較例５
実施例８の保護層用塗工液において、酸化亜鉛（ＦＺＯ−５０）を１．０重量部、ビスフェノールＺタイプ構造のポリカーボネート樹脂パンライトＴＳ２０５０を３．０重量部、前記構造式（２）の電荷輸送物質を２．１重量部、酸化アルミ（ＡＡ−０３）を１．０重量部に変更した以外は全く同様にして感光体を作成した。
【０１０６】
各実施例、比較例での保護層構成内容は下記の表５の通りとなる。
【０１０７】
【表５】
2014085564.tif 000010
【０１０８】
以上のようにして作製した実施例８及び比較例４〜５の電子写真感光体を、デジタルフルカラープリンターＩＰＳＩＯ  Ｃｏｌｏｒ  ８１００（株式会社リコー製）用電子写真プロセス用カートリッジに装着した。そして、暗部電位（ＶＤ）が−８５０Ｖになるように帯電器の電圧を調節、更に明部電位（ＶＬ）を−１５０ＶになるようＬＤの光量を調節した。
その後、温度２５℃湿度５０％ＲＨで連続印刷１０万枚印刷し、膜厚測定を行い、印刷前後の膜厚差から摩耗量の評価を行った。結果を下記表６に示す。
【０１０９】
【表６】
2014085564.tif 000011
【０１１０】
・実施例１１
実施例１と同様にして電荷輸送層まで形成し、保護層を下記の方法で作製した。
【０１１１】
次に、導電性のあるリンドープ酸化すず（セルナックスＣＸＳ３０３ＩＰ（固形分３０％）日産化学工業株式会社製、一次粒子径０．０３μｍ）  ９．０重量部を、イソプロピルアルコール  ７．５重量部、シクロヘキサノン  ７．５重量部、テトラヒドロフラン  ３８重量部で希釈後、アクリル樹脂（アクリデイックＢＺ１１６１（固形分４０％）、ＤＩＣ株式会社製）  ５．４重量部、シリコン化合物（アクリデイックＡ９５８５（固形分８０％）、ＤＩＣ株式会社製）  ０．８重量部、前記構造式（２）の電荷輸送物質  １．１重量部を加え、超音波を５分間照射し、調合液Ａ２を作成した。
【０１１２】
次に酸化アルミ（スミコランダムＡＡ−０３、住友化学工業株式会社製、一次粒子径０．３μｍ））  ４重量部にカルボキシル基を有する高分子化合物（Ｄｉｓｐｅｒｂｙｋ−Ｐ１０５（固形分９８．５％），ビックケミージャパン株式会社製）  ０．５重量部、トルエン  ３．５重量部、シクロヘキサノン  ３．５重量部を加え、アルミナボールをメディアとしたボールミルで１２時間分散し、この分散液を調合液Ａ２と混合攪拌し保護層用塗工液を作成した。
【０１１３】
この保護層用塗工液を電荷輸送層上にスプレー塗工法により塗工し、基体を回転させた状態で１分間放置して指触乾燥を行った後、１３５℃にて２０分間加熱硬化して、厚み６．０μｍの保護層を形成し、電子写真感光体を得た。
【０１１４】
・実施例１２，１３，１４および比較例１１，１２
実施例１１の保護層用塗工液の作成において、下記表７のように変更した以外は、実施例１１と全く同様にして電子写真感光体を作成した。なお、表７には併せてｄ（１）／ｄ（２）、金属酸化物含有率、ＣＸＳ３０３ＩＰ／ＡＡ−０３を記す。
【０１１５】
【表７】
2014085564.tif 000012
【０１１６】
以上のようにして作製した実施例１１〜１４並びに比較例１１及び１２の電子写真感光体を、デジタルフルカラー複合機ＩＭＡＧＩＯ  ＭＰ  Ｃ３５００（株式会社リコー製）用電子写真プロセス用カートリッジに装着した。ただし、クリーニングブレードの当接圧を２．３倍に改造、また暗部電位（ＶＤ）が−６５０Ｖになるように帯電器の電圧を調節、更に明部電位（ＶＬ）を−８０ＶになるようＬＤの光量を調節した。そして、５０万枚の連続印刷を行った後、暗部電位、明部電位、画像品質について評価を行った。
【０１１７】
評価の仕方は以下の通りである。
暗部電位：一次帯電の後、現像部位置まで移動した際の感光体表面電位
明部電位：一次帯電の後、画像露光（全面露光）を受け、現像部位置まで移動した際の感光体表面電位
画像品質：出力画像の画像濃度、細線再現性、文字かすれ、解像度、地肌汚れなどを総合的に評価
また、連続印刷４０万枚印刷後には膜厚測定を行い、印刷前後の膜厚差から摩耗量の評価を行った。結果を表８に示す。
【０１１８】
【表８】
2014085564.tif 000013
【０１１９】
・実施例１５
実施例５と同様にして電荷輸送層まで形成し、保護層を下記の方法で作製した。
【０１２０】
次に、酸化チタン（ＴＴＯ−５１  石原産業株式会社製、一次粒子径０．０２μｍ）  ４．５重量部、カルボキシル基を有する化合物（ホモゲノールＬ−１８（固形分４０％），花王株式会社製）  ０．２重量部、シクロヘキサノン  １５重量部、テトラヒドロフラン  ３８重量部を加え、更にアクリル樹脂（アクリデイックＢＺ１１６０（固形分４０％）、ＤＩＣ株式会社製）  ４．５重量部、シリコン化合物（アクリデイックＡ９５８５（固形分８０％）、ＤＩＣ株式会社製）  ０．６重量部、前記構造式（３）の電荷輸送物質  １．６重量部を加え、アルミナボールをメディアとしたボールミルで１２時間分散し、調合液Ｂ２を作成した。
次に、酸化チタン（ＣＲ−ＥＬ、石原産業株式会社製、一次粒子径０．２５μｍ））  ４．５重量部、カルボキシル基を有する化合物（ホモゲノールＬ−１８２０（固形分２０％），花王株式会社製）０．２重量部にシクロヘキサノン  ７重量部を加え、アルミナボールをメディアとしたボールミルで１２時間分散し、この分散液を調合液Ｂ２と混合攪拌し保護層用塗工液を作成した。
この保護層用塗工液を電荷輸送層上にスプレー塗工法により塗工し、基体を回転させた状態で１分間放置して指触乾燥を行った後、１６５℃にて２０分間加熱硬化して、厚み５．０μｍの保護層を形成し、電子写真感光体を得た。
【０１２１】
・実施例１６
調合液Ｂ２の作成において、含有させる金属酸化物を導電性のあるＳｂドープ酸化スズ（ＳＮ−１００Ｐ石原産業株式会社製  一次粒子径０．０２μｍ）に変更した以外は、実施例１５と全く同様にして感光体を作成した。
【０１２２】
・実施例１７
実施例１５の保護層用調合液Ｂ２に加える酸化チタン分散液において、含有させる酸化チタンを酸化チタン（ＥＴ−３００Ｗ石原産業株式会社製  一次粒子径０．０４５μｍ）に変更した以外は、実施例１５と全く同様にして感光体を作成した。
【０１２３】
・比較例１３
実施例１５の保護層用調合液Ｂに加える酸化チタン分散液において、含有させる酸化チタンを酸化チタン（ＰＴ−４０１Ｗ石原産業株式会社製  一次粒子径０．０７μｍ）に変更した以外は、実施例１５と全く同様にして感光体を作成した。
【０１２４】
実施例１５〜１７および比較例１３での保護層構成内容は下記の表９の通りとなる。
【０１２５】
【表９】
2014085564.tif 000014
【０１２６】
以上のようにして作製した実施例１５〜１７及び比較例１３の電子写真感光体を、画像露光光源を７８０ｎｍのＬＤに改造したデジタルフルカラープリンター  ＩＰＳＩＯ  ＳＰ  Ｃ８１１（株式会社リコー製）用電子写真プロセス用カートリッジに装着した。そして、温度２５℃湿度５０％ＲＨで、暗部電位（ＶＤ）が−６８０Ｖになるように帯電器の電圧を調節、更に明部電位（ＶＬ）を−１００ＶになるようＬＤの光量を調節した。ただし、クリーニングブレードの当接圧を１．５倍に改造した。
以上の条件で２５℃／５０％ＲＨで１０万枚、１５℃／２０％ＲＨで１０万枚、３０℃／９０％ＲＨで１０万枚印刷し、各環境での１２万枚印刷後の実機内電位、膜厚測定を行い、印刷前後の膜厚差から摩耗量の評価を行った。結果を下記表１０に示す。
【０１２７】
【表１０】
2014085564.tif 000015
【０１２８】
・実施例１８
実施例１１において、アルミドラムをΦ３０×Ｌ３４０とし、保護層を下記処方に変更した。
シクロヘキサノン  ９重量部、テトラヒドロフラン  ３６重量部に、ビスフェノールＺタイプ構造のポリカーボネート樹脂パンライトＴＳ２０５０（帝人化成株式会社製）  ２重量部を溶解した。次いで、その溶解液に酸化亜鉛（ＦＺＯ−５０  石原産業株式会社製、一次粒子径０．０２１μｍ）  ３．０重量部を加え、アルミナボールをメディアとしたボールミルで１２時間分散後、前記構造式（２）の電荷輸送物質  １．４４重量部を溶解し調合液Ｃ２を作成した。
次に、酸化アルミ（スミコランダムＡＡ−０３、住友化学工業株式会社製、一次粒子径０．４μｍ））  ３．０重量部、カルボキシル基を有する分散剤（ディスパロンＤＡ−１２００（固形分７５％），楠本化成株式会社製）  ０．５重量部にトルエン  ３．５重量部、シクロヘキサノン  ３．５重量部を加え、アルミナボールをメディアとしたボールミルで１２時間分散し、この分散液を調合液Ｃ２と混合攪拌し保護層用塗工液を作成した。
この保護層用塗工液を電荷輸送層上にスプレー塗工法により塗工し、基体を回転させた状態で１分間放置して指触乾燥を行った後、１２５℃にて２０分間加熱硬化して、厚み７．０μｍの保護層を形成した。
【０１２９】
・比較例１４
実施例１８の保護層用塗工液において、酸化亜鉛（ＦＺＯ−５０）を０．５重量部、ビスフェノールＺタイプ構造のポリカーボネート樹脂パンライトＴＳ２０５０を２．５重量部、前記構造式（２）の電荷輸送物質を１．８重量部、酸化アルミ（ＡＡ−０３）を１．３重量部に変更した以外は全く同様にして感光体を作成した。
【０１３０】
・比較例１５
実施例１８の保護層用塗工液において、酸化亜鉛（ＦＺＯ−５０）を０．５重量部、ビスフェノールＺタイプ構造のポリカーボネート樹脂パンライトＴＳ２０５０を３．０重量部、前記構造式（２）の電荷輸送物質を２．１６重量部、酸化アルミ（ＡＡ−０３）を０．５重量部に変更した以外は全く同様にして感光体を作成した。
【０１３１】
各実施例、比較例での保護層構成内容は下記の表１１の通りとなる。
【０１３２】
【表１１】
2014085564.tif 000016
【０１３３】
以上のようにして作製した実施例１８及び比較例１４〜１５の電子写真感光体を、デジタルフルカラープリンターＩＰＳＩＯ  Ｃｏｌｏｒ  ８１００（株式会社リコー製）用電子写真プロセス用カートリッジに装着した。そして、暗部電位（ＶＤ）が−９００Ｖになるように帯電器の電圧を調節、更に明部電位（ＶＬ）を−１５０ＶになるようＬＤの光量を調節した。
その後、温度２５℃湿度５０％ＲＨで連続印刷１３万枚印刷し、膜厚測定を行い、印刷前後の膜厚差から摩耗量の評価を行った。結果を下記表１２に示す。
【０１３４】
【表１２】
2014085564.tif 000017
【０１３５】
・実施例２１
実施例１と同様にして電荷輸送層まで形成し、保護層を下記の方法で作製した。
【０１３６】
次に、導電性のあるリンドープ酸化すず（セルナックスＣＸＳ３０３ＩＰ（固形分３０％）日産化学工業株式会社製、一次粒子径０．０３μｍ）  ８．５重量部を、シクロヘキサノン  １８重量部、テトラヒドロフラン  ３５重量部で希釈後、アクリル樹脂（アクリデイックＢＺ１１６１（固形分４４％）、ＤＩＣ株式会社製）  ５．０重量部、シランカップリング剤（ＫＢＭ−５０２、信越化学工業株式会社製）  ０．８重量部、前記構造式（２）の電荷輸送物質  １．２重量部を加え、超音波を５分間照射し、調合液Ａ３を作成した。
【０１３７】
次に酸化アルミ（スミコランダムＡＡ−０３、住友化学工業株式会社製、一次粒子径０．３μｍ））  ３．０重量部にシクロヘキサノン  ７．８重量部を加え、アルミナボールをメディアとしたボールミルで１２時間分散し、この分散液を調合液Ａ３と混合攪拌し保護層用塗工液を作成した。
【０１３８】
この保護層用塗工液を電荷輸送層上にスプレー塗工法により塗工し、基体を回転させた状態で１分間放置して指触乾燥を行った後、１５０℃にて２０分間加熱硬化して、厚み５．０μｍの保護層を形成し、電子写真感光体を得た。
【０１３９】
・実施例２２，２３，２４および比較例２１，２２
実施例２１の保護層用塗工液の作成において、下記表１３のように変更した以外は、実施例１１と全く同様にして電子写真感光体を作成した。なお、表１３には併せてｄ（１）／ｄ（２）、金属酸化物含有率、ＣＸＳ３０３ＩＰ／ＡＡ−０３を記す。
【０１４０】
【表１３】
2014085564.tif 000018
【０１４１】
以上のようにして作製した実施例２１〜２４並びに比較例２１及び２２の電子写真感光体を、デジタルフルカラー複合機ＩＭＡＧＩＯ  ＭＰ  Ｃ３５００（株式会社リコー製）用電子写真プロセス用カートリッジに装着した。ただし、クリーニングブレードの当接圧を２．２倍に改造、また暗部電位（ＶＤ）が−６２０Ｖになるように帯電器の電圧を調節、更に明部電位（ＶＬ）を−１００ＶになるようＬＤの光量を調節した。そして、５０万枚の連続印刷を行った後、暗部電位、明部電位、画像品質について評価を行った。
【０１４２】
評価の仕方は以下の通りである。
暗部電位：一次帯電の後、現像部位置まで移動した際の感光体表面電位
明部電位：一次帯電の後、画像露光（全面露光）を受け、現像部位置まで移動した際の感光体表面電位
画像品質：出力画像の画像濃度、細線再現性、文字かすれ、解像度、地肌汚れなどを総合的に評価
また、連続印刷５０万枚印刷後には膜厚測定を行い、印刷前後の膜厚差から摩耗量の評価を行った。結果を表１４に示す。
【０１４３】
【表１４】
2014085564.tif 000019
【０１４４】
・実施例２５
実施例５と同様にして電荷輸送層まで形成し、保護層を下記の方法で作製した。
【０１４５】
次に、酸化チタン（ＴＴＯ−５１  石原産業株式会社製、一次粒子径０．０２μｍ）  ３．０重量部、シクロヘキサノン  １５重量部、テトラヒドロフラン  ３８重量部を加え、更にアクリル樹脂（アクリデイックＢＺ１１６０（固形分４４％）、ＤＩＣ株式会社製）  ３．９重量部、シランカップリング剤（Ｚ６０４０（東レダウコーニング株式会社）製０．５重量部、前記構造式（３）の電荷輸送物質  １．２重量部を加え、アルミナボールをメディアとしたボールミルで１２時間分散し、調合液Ｂ３を作成した。
次に、酸化チタン（ＣＲ−ＥＬ、石原産業株式会社製、一次粒子径０．２５μｍ））  ３．０重量部、シクロヘキサノン  ７重量部を加え、アルミナボールをメディアとしたボールミルで１２時間分散し、この分散液を調合液Ｂ３と混合攪拌し保護層用塗工液を作成した。
この保護層用塗工液を電荷輸送層上にスプレー塗工法により塗工し、基体を回転させた状態で１分間放置して指触乾燥を行った後、１５５℃にて２０分間加熱硬化して、厚み６．５μｍの保護層を形成し、電子写真感光体を得た。
【０１４６】
・実施例２６
調合液Ｂ３の作成において、含有させる金属酸化物を導電性のあるＳｂドープ酸化スズ（ＳＮ−１００Ｐ石原産業株式会社製  一次粒子径０．０２μｍ）に変更した以外は、実施例２５と全く同様にして感光体を作成した。
【０１４７】
・実施例２７
実施例２５の保護層用調合液Ｂ３に加える酸化チタン分散液において、含有させる酸化チタンを酸化チタン（ＥＴ−３００Ｗ石原産業株式会社製  一次粒子径０．０４５μｍ）に変更した以外は、実施例２５と全く同様にして感光体を作成した。
【０１４８】
・比較例２３
実施例２５の保護層用調合液Ｂ３に加える酸化チタン分散液において、含有させる酸化チタンを酸化チタン（ＰＴ−４０１Ｗ石原産業株式会社製  一次粒子径０．０７μｍ）に変更した以外は、実施例２５と全く同様にして感光体を作成した。
【０１４９】
実施例２５〜２７および比較例２３での保護層構成内容は下記の表１５の通りとなる。
【０１５０】
【表１５】
2014085564.tif 000020
【０１５１】
以上のようにして作製した実施例２５〜２７及び比較例２３の電子写真感光体を、画像露光光源を７８０ｎｍのＬＤに改造したデジタルフルカラープリンター  ＩＰＳＩＯ  ＳＰ  Ｃ８１１（株式会社リコー製）用電子写真プロセス用カートリッジに装着した。そして、温度２５℃湿度５０％ＲＨで、暗部電位（ＶＤ）が−７１０Ｖになるように帯電器の電圧を調節、更に明部電位（ＶＬ）を−１２５ＶになるようＬＤの光量を調節した。ただし、クリーニングブレードの当接圧を１．５倍に改造した。
以上の条件で２５℃／５０％ＲＨで１１万枚、１５℃／２０％ＲＨで１１万枚、３０℃／９０％ＲＨで１１万枚印刷し、各環境での１１万枚印刷後の実機内電位、膜厚測定を行い、印刷前後の膜厚差から摩耗量の評価を行った。結果を下記表１６に示す。
【０１５２】
【表１６】
2014085564.tif 000021
【０１５３】
・実施例２８
実施例２１において、アルミドラムをΦ３０×Ｌ３４０とし、保護層を下記処方に変更した。
シクロヘキサノン  ９重量部、テトラヒドロフラン  ３６重量部に、アクリル樹脂（アクリデイックＢＺ１１６０−ＢＡ（固形分３７％）、ＤＩＣ株式会社）  ３．７重量部、シランカップリング剤（ＫＢＭ−５１０３（信越化学工業株式会社製）  ０．５２重量部を溶解した。次いで、その溶解液に酸化亜鉛（ＦＺＯ−５０  石原産業株式会社製、一次粒子径０．０２１μｍ）  ２．６重量部を加え、アルミナボールをメディアとしたボールミルで１２時間分散後、前記構造式（２）の電荷輸送物質  １．５０重量部を溶解し調合液Ｃ３を作成した。
次に、酸化アルミ（スミコランダムＡＡ−０３、住友化学工業株式会社製、一次粒子径０．４μｍ））  ２．６重量部、シクロヘキサノン  ７．０重量部を加え、アルミナボールをメディアとしたボールミルで１２時間分散し、この分散液を調合液Ｃ３と混合攪拌し保護層用塗工液を作成した。
この保護層用塗工液を電荷輸送層上にスプレー塗工法により塗工し、基体を回転させた状態で１分間放置して指触乾燥を行った後、１５０℃にて１５分間加熱硬化して、厚み７．０μｍの保護層を形成した。
【０１５４】
・比較例２４
実施例２８の保護層用塗工液において、酸化亜鉛（ＦＺＯ−５０）を１．５重量部、アクリル樹脂（ＢＺ１１６０−ＢＡ）を４．６３重量部、シランカップリング剤（ＫＢＭ−５１０３）を０．６５重量部、前記構造式（２）の電荷輸送物質を１．８０重量部、酸化アルミ（ＡＡ−０３）を１．５重量部に変更した以外は全く同様にして感光体を作成した。
【０１５５】
・比較例２５
実施例２８の保護層用塗工液において、酸化亜鉛（ＦＺＯ−５０）を１．０重量部、アクリル樹脂（ＢＺ１１６０−ＢＡ）を５．５５重量部、シランカップリング剤（ＫＢＭ−５１０３）を０．７８重量部、前記構造式（２）の電荷輸送物質を２．２０重量部、酸化アルミ（ＡＡ−０３）を１．０重量部に変更した以外は全く同様にして感光体を作成した。
【０１５６】
・参考例１
実施例２８の保護層用塗工液において、アクリル樹脂およびシランカップリング剤の代わりにビスフェノールＺタイプ構造のポリカーボネート樹脂パンライトＴＳ２０５０（帝人化成株式会社製）  １．８９重量部に変更した以外は実施例２８と全く同様にして感光体を作成した。
【０１５７】
各実施例、比較例および参考例での保護層構成内容は下記の表１７の通りとなる。
【０１５８】
【表１７】
2014085564.tif 000022
【０１５９】
以上のようにして作製した実施例２８及び比較例２４〜２５並びに参考例１の電子写真感光体を、デジタルフルカラープリンターＩＰＳＩＯ  Ｃｏｌｏｒ  ８１００（株式会社リコー製）用電子写真プロセス用カートリッジに装着した。そして、暗部電位（ＶＤ）が−８２０Ｖになるように帯電器の電圧を調節、更に明部電位（ＶＬ）を−１３０ＶになるようＬＤの光量を調節した。
その後、温度２５℃湿度５０％ＲＨで連続印刷１２万枚印刷し、膜厚測定を行い、印刷前後の膜厚差から摩耗量の評価を行った。結果を下記表１８に示す。
【０１６０】
【表１８】
2014085564.tif 000023
【０１６１】
・実施例３１
実施例１と同様にして電荷輸送層まで形成し、保護層を下記の方法で作製した。
【０１６２】
次に、導電性のあるリンドープ酸化すず（セルナックスＣＸＳ３０３ＩＰ（固形分３０％）日産化学工業株式会社製、一次粒子径０．０３μｍ）  ８．５重量部を、シクロヘキサノン  １８重量部、テトラヒドロフラン  ３５重量部で希釈後、アクリル樹脂（アクリデイックＢＺ１１６１（固形分４４％）、ＤＩＣ株式会社製）  ５．０重量部、アルコキシオリゴマー（Ｘ−４０−２６５５Ａ、信越化学工業株式会社製）  ０．８重量部、前記構造式（２）の電荷輸送物質  １．２重量部を加え、超音波を５分間照射し、調合液Ａ４を作成した。
【０１６３】
次に酸化アルミ（スミコランダムＡＡ−０３、住友化学工業株式会社製、一次粒子径０．３μｍ））  ３．０重量部にシクロヘキサノン  ７．０重量部を加え、アルミナボールをメディアとしたボールミルで１２時間分散し、この分散液を調合液Ａ４と混合攪拌し保護層用塗工液を作成した。
【０１６４】
この保護層用塗工液を電荷輸送層上にスプレー塗工法により塗工し、基体を回転させた状態で１分間放置して指触乾燥を行った後、１５０℃にて２０分間加熱硬化して、厚み５．０μｍの保護層を形成し、電子写真感光体を得た。
【０１６５】
・実施例３２，３３，３４および比較例３１，３２
実施例３１の保護層用塗工液の作成において、下記表１９のように変更した以外は、実施例３１と全く同様にして電子写真感光体を作成した。なお、表１９には併せてｄ（１）／ｄ（２）、金属酸化物含有率、ＣＸＳ３０３ＩＰ／ＡＡ−０３を記す。
【０１６６】
【表１９】
2014085564.tif 000024
【０１６７】
以上のようにして作製した実施例３１〜３４並びに比較例３１及び３２の電子写真感光体を、デジタルフルカラー複合機ＩＭＡＧＩＯ  ＭＰ  Ｃ３５００（株式会社リコー製）用電子写真プロセス用カートリッジに装着した。ただし、クリーニングブレードの当接圧を２倍に改造、また暗部電位（ＶＤ）が−６１０Ｖになるように帯電器の電圧を調節、更に明部電位（ＶＬ）を−９０ＶになるようＬＤの光量を調節した。そして、５０万枚の連続印刷を行った後、暗部電位、明部電位、画像品質について評価を行った。
【０１６８】
評価の仕方は以下の通りである。
暗部電位：一次帯電の後、現像部位置まで移動した際の感光体表面電位
明部電位：一次帯電の後、画像露光（全面露光）を受け、現像部位置まで移動した際の感光体表面電位
画像品質：出力画像の画像濃度、細線再現性、文字かすれ、解像度、地肌汚れなどを総合的に評価
また、連続印刷５０万枚印刷後には膜厚測定を行い、印刷前後の膜厚差から摩耗量の評価を行った。結果を表２０に示す。
【０１６９】
【表２０】
2014085564.tif 000025
【０１７０】
・実施例３５
実施例５と同様にして電荷輸送層まで形成し、保護層を下記の方法で作製した。
【０１７１】
次に、酸化チタン（ＴＴＯ−５１  石原産業株式会社製、一次粒子径０．０２μｍ）  ３．０重量部、シクロヘキサノン  １５重量部、テトラヒドロフラン  ３８重量部を加え、更にアクリル樹脂（アクリデイックＢＺ１１６０（固形分４４％）、ＤＩＣ株式会社製）  ３．９重量部、アルコキシオリゴマー（ＫＲ−５１３（信越化学工業株式会社製）  ０．５重量部、前記構造式（３）の電荷輸送物質  １．２重量部を加え、アルミナボールをメディアとしたボールミルで１２時間分散し、調合液Ｂ４を作成した。
次に、酸化チタン（ＣＲ−ＥＬ、石原産業株式会社製、一次粒子径０．２５μｍ））  ３．０重量部、シクロヘキサノン  ７重量部を加え、アルミナボールをメディアとしたボールミルで１２時間分散し、この分散液を調合液Ｂ４と混合攪拌し保護層用塗工液を作成した。
この保護層用塗工液を電荷輸送層上にスプレー塗工法により塗工し、基体を回転させた状態で１分間放置して指触乾燥を行った後、１５５℃にて２０分間加熱硬化して、厚み６．５μｍの保護層を形成し、電子写真感光体を得た。
【０１７２】
・実施例３６
調合液Ｂ４の作成において、含有させる金属酸化物を導電性のあるＳｂドープ酸化スズ（ＳＮ−１００Ｐ石原産業株式会社製  一次粒子径０．０２μｍ）に変更した以外は、実施例３５と全く同様にして感光体を作成した。
【０１７３】
・実施例３７
実施例３５の保護層用調合液Ｂ４に加える酸化チタン分散液において、含有させる酸化チタンを酸化チタン（ＥＴ−３００Ｗ石原産業株式会社製  一次粒子径０．０４５μｍ）に変更した以外は、実施例３５と全く同様にして感光体を作成した。
【０１７４】
・比較例３３
実施例３５の保護層用調合液Ｂ４に加える酸化チタン分散液において、含有させる酸化チタンを酸化チタン（ＰＴ−４０１Ｗ石原産業株式会社製  一次粒子径０．０７μｍ）に変更した以外は、実施例３５と全く同様にして感光体を作成した。
【０１７５】
実施例３５〜３７および比較例３３での保護層構成内容は下記の表２１の通りとなる。
【０１７６】
【表２１】
2014085564.tif 000026
【０１７７】
以上のようにして作製した実施例３５〜３７及び比較例３３の電子写真感光体を、画像露光光源を７８０ｎｍのＬＤに改造したデジタルフルカラープリンター  ＩＰＳＩＯ  ＳＰ  Ｃ８１１（株式会社リコー製）用電子写真プロセス用カートリッジに装着した。そして、温度２５℃湿度５０％ＲＨで、暗部電位（ＶＤ）が−７２０Ｖになるように帯電器の電圧を調節、更に明部電位（ＶＬ）を−１２５ＶになるようＬＤの光量を調節した。ただし、クリーニングブレードの当接圧を１．３倍に改造した。
以上の条件で２５℃／５０％ＲＨで１１万枚、１５℃／２０％ＲＨで１１万枚、３０℃／９０％ＲＨで１１万枚印刷し、各環境での１１万枚印刷後の実機内電位、膜厚測定を行い、印刷前後の膜厚差から摩耗量の評価を行った。結果を下記表２２に示す。
【０１７８】
【表２２】
2014085564.tif 000027
【０１７９】
・実施例３８
実施例３１において、アルミドラムをΦ３０×Ｌ３４０とし、保護層を下記処方に変更した。
シクロヘキサノン  ９重量部、テトラヒドロフラン  ３６重量部に、アクリル樹脂（アクリデイックＢＺ１１６０−ＢＡ（固形分３７％）、ＤＩＣ株式会社）  ３．７重量部、アルコキシオリゴマー（ＫＲ−５００（信越化学工業株式会社製）  ０．５２重量部を溶解した。次いで、その溶解液に酸化亜鉛（ＦＺＯ−５０  石原産業株式会社製、一次粒子径０．０２１μｍ）  ２．６重量部を加え、アルミナボールをメディアとしたボールミルで１２時間分散後、前記構造式（２）の電荷輸送物質  １．５０重量部を溶解し調合液Ｃ４を作成した。
次に、酸化アルミ（スミコランダムＡＡ−０３、住友化学工業株式会社製、一次粒子径０．４μｍ））  ２．６重量部、トルエン  ３．５重量部、シクロヘキサノン  ３．５重量部を加え、アルミナボールをメディアとしたボールミルで１２時間分散し、この分散液を調合液Ｃ４と混合攪拌し保護層用塗工液を作成した。
この保護層用塗工液を電荷輸送層上にスプレー塗工法により塗工し、基体を回転させた状態で１分間放置して指触乾燥を行った後、１５０℃にて１５分間加熱硬化して、厚み７．０μｍの保護層を形成した。
【０１８０】
・比較例３４
実施例３８の保護層用塗工液において、酸化亜鉛（ＦＺＯ−５０）を１．５重量部、アクリル樹脂（ＢＺ１１６０−ＢＡ）を４．６３重量部、アルコキシオリゴマー（ＫＲ−５００）を０．６５重量部、前記構造式（２）の電荷輸送物質を１．８０重量部、酸化アルミ（ＡＡ−０３）を１．５重量部に変更した以外は全く同様にして感光体を作成した。
【０１８１】
・比較例３５
実施例３８の保護層用塗工液において、酸化亜鉛（ＦＺＯ−５０）を１．０重量部、アクリル樹脂（ＢＺ１１６０−ＢＡ）を５．５５重量部、アルコキシオリゴマー（ＫＲ−５００）を０．７８重量部、前記構造式（２）の電荷輸送物質を２．２０重量部、酸化アルミ（ＡＡ−０３）を１．０重量部に変更した以外は全く同様にして感光体を作成した。
【０１８２】
・参考例２
実施例３８の保護層用塗工液において、アクリル樹脂およびアルコキシオリゴマーの代わりにビスフェノールＺタイプ構造のポリカーボネート樹脂パンライトＴＳ２０５０（帝人化成株式会社製）  １．８９重量部に変更した以外は実施例３８と全く同様にして感光体を作成した。
【０１８３】
各実施例、比較例および参考例での保護層構成内容は下記の表２３の通りとなる。
【０１８４】
【表２３】
2014085564.tif 000028
【０１８５】
以上のようにして作製した実施例３８及び比較例３４〜３５並びに参考例２の電子写真感光体を、デジタルフルカラープリンターＩＰＳＩＯ  Ｃｏｌｏｒ  ８１００（株式会社リコー製）用電子写真プロセス用カートリッジに装着した。そして、暗部電位（ＶＤ）が−８２５Ｖになるように帯電器の電圧を調節、更に明部電位（ＶＬ）を−１３０ＶになるようＬＤの光量を調節した。
その後、温度２５℃湿度５０％ＲＨで連続印刷１２万枚印刷し、膜厚測定を行い、印刷前後の膜厚差から摩耗量の評価を行った。結果を下記表２４に示す。
【０１８６】
【表２４】
2014085564.tif 000029
【０１８７】
以上の実施例から、本発明によれば、高い耐摩耗性と良好な電子写真特性を有し、長期間にわたって安定した画像形成を行うことができる高耐久な電子写真感光体、電子写真方法、電子写真装置及び電子写真装置用プロセスカートリッジを提供できることがわかった。
【符号の説明】
【０１８８】
１  感光体
２  除電ランプ
３  帯電チャージャー
５  画像露光部
６  現像ユニット
７  転写前チャージャー
８  レジストローラ
１０  転写チャージャー
１１  分離チャージャー
１２  分離爪
１３  クリーニング前チャージャー
１４  クリーニングブラシ
１５  クリーニングブレード
【先行技術文献】
【特許文献】
【０１８９】
【特許文献１】特許第３７５３９８８号公報
【図１】
2014085564.tif 000030
【図２】
2014085564.tif 000031
【図３】
2014085564.tif 000032
【図４】
2014085564.tif 000033
【図５】
2014085564.tif 000034
【図６】
2014085564.tif 000035
【図７】
2014085564.tif 000036
【図８】
2014085564.tif 000037